ГЛАЗУРЬ ДЛЯ ИЗРАЗЦОВ
TILE GLAZE

Изобретение относится к области технологии силикатов.
Известна глазурь для изразцов, включающая, вес.ч.: свинцовый глет 6; песок кварцевый 3; каолин 1; окись кобальта 1 [1].
Задача изобретения состоит в повышении термостойкости глазури.
Технический результат достигается тем, что глазурь для изразцов, включающая свинцовый глет, песок кварцевый, каолин, окись кобальта, дополнительно содержит борат кальция и трепел при следующем соотношении компонентов, вес.ч.%.: свинцовый глет 1-1,5; песок кварцевый 4,7-5,2; каолин 0,3-0,5; окись кобальта 0,3-0,5; борат кальция 1-1,5; трепел 1,5-2.
Глазурь получают следующим образом.
Подготавливают и дозируют компоненты, например, согласно любому выбранному составу, приведенному в таблице.
Таблица
Компоненты
Составы, вес.ч.
1
2
3
Свинцовый глет
1
1,25
1,5
Песок кварцевый
5,2
4,95
4,7
Каолин
0,3
0,4
0,5
Окись кобальта
0,5
0,4
0,3
Борат кальция
1
1,25
1,5
Трепел
2
1,75
1,5
Термостойкость глазури, циклы
6-8
6-8
6-8
2
Компоненты измельчают до получения порошков с удельной поверхностью 3000-3500 см/г и смешивают в требуемых количествах. Подготовленную шихту сплавляют при температуре 1400°С. Расплав гранулируют в воду, размалывают до полного прохождения через сетку 0056 и подготавливают глазурную суспензию с влажностью 45-50%. Суспензию наносят в виде тонкого слоя на поверхность отформованных и высушенных изразцов и обжигают при температуре 1000-1150°С.
Источники информации
1. Гехт Г. Керамика. - Л. - М.: Главная редакция химической литературы, 1938. - С.249.